(57)【要約】【課題】基材シートの凹部にインクが充填されているパターンシートを製造するにあたり、凹部のインク表面に実質的に凹みがなく、かつ溝以外の部分にはインクが残らないようにする。【解決手段】表面に溝１５等の凹部が形成されている基材シート１０の該凹部に光硬化性インク硬化物が充填されているパターンシートを製造する方法において、基材シート１０の凹部形成面に光硬化性インク４０を塗布する塗布工程、凹部以外にある光硬化性インク４０を、そのインクの薄層が残るように除去する硬化前インク除去工程、光照射により酸素暴露下で光硬化性インク４０を硬化する光照射工程、光照射工程後、未硬化の光硬化性インク４０を除去する硬化後インク除去工程を行う。【選択図】図１
2009208023.tif 000002
【特許請求の範囲】
【請求項１】
表面に凹部が形成されている基材シートの該凹部に光硬化性インク硬化物が充填されているパターンシートの製造方法であって、
基材シートの凹部形成面に光硬化性インクを塗布する塗布工程、
凹部以外にある光硬化性インクを、そのインクの薄層が残るように除去する硬化前インク除去工程、
光照射により酸素暴露下で光硬化性インクを硬化する光照射工程、
光照射工程後、未硬化の光硬化性インクを除去する硬化後インク除去工程、
を有することを特徴とするパターンシートの製造方法。
【請求項２】
硬化前インク除去工程で、光硬化性インクを凹部以外の基材シート表面に０．１〜３μｍ残す請求項１記載の製造方法。
【請求項３】
基材シートが透光性であり、表面の凹部として、複数並設された断面Ｖ字形の溝を有し、パターンシートが光学シートである請求項１又は２記載の製造方法。
【発明の詳細な説明】
【技術分野】
【０００１】
従来、ディスプレイの前面に設置する視野角制御シートとして、透光層と遮光層を交互に積層し、積層方法に対して垂直にスライスすることにより、ストライプ状の透光部と遮光部を交互に配列させた光学シートが知られている（特許文献１）。しかしながら、この方法では、光学シートを大面積に製造することが難しく、生産効率も非常に低い。
【０００２】
また、断面Ｖ字形の溝を多数並列させた透明基材シートを作製し、溝の並列面に遮光性材料としてインクを塗布して溝内にインクを充填し、次いで、余分なインクを掻き取り、インクを硬化させることによりストライプ状の透光部と遮光部を交互に配列させた光学シートを製造する方法が知られている（特許文献２）。この方法によれば、特許文献１の方法に比して大面積のシートを製造し易く、また、生産効率も高い。
【０００３】
このようなインクの掻き取り方法には、一般に、ゴム製スキージ、金属製の掻き取り刃等の掻き取り手段が用いられる。しかしながら、掻き取り時に、掻き取り手段の押圧力が大きすぎると、図７（ａ）のように、基材シート１０の溝１５内のインク４０の表面に凹みが生じ、反対に押圧力が小さすぎると同図（ｂ）のように溝１５以外の部分にインク４０が残ってしまう。したがって、同図（ｃ）のように、溝１５内のインク４０の表面に実質的に凹みがなく、かつ溝１５以外の部分にはインク４０が残らない状態にすることが困難となっている。
【０００４】
また、インクとして紫外線硬化性インクを使用した場合、紫外線照射時に空気中の酸素により酸素阻害があると紫外線照射をしても硬化が進まなくなる。このため、紫外線照射後に存在する未硬化インクにより、光学シートの透明性が低下したり、取り扱い性が劣ったりするという問題が生じている。
【０００５】
これに対しては、溝１５以外の部分にインク４０が全く残らないように掻き取り手段の押圧力を強くすることが考えられるが、この押圧力を、溝１５内のインク４０の表面に凹みが生じない程度とする場合には、インク４０と基材シート１５との親和性により、基材シート１０の表面にインクの薄層が残ることは避けられず、この薄層も除去できるように押圧力を強めると、図７（ａ）に示したように溝１５内のインク４０の表面に凹みが生じてしまう。
【０００６】
【特許文献１】特開昭５０−０９２７５１号公報
【特許文献２】特開２００６−１７８０９２号公報
【発明の開示】
【発明が解決しようとする課題】
【０００７】
上述の従来技術の課題に対し、本発明は、基材シートの凹部に光硬化性インク硬化物が充填されているパターンシートを製造するにあたり、凹部のインク硬化物表面に実質的に凹みがなく、溝以外の部分にはインク硬化物も未硬化インクも残らないようにすることを目的とする。
【課題を解決するための手段】
【０００８】
本発明者は、インクとして光硬化性インクを使用した場合に、光照射後にも掻き取りを行うことにより未硬化インクを除去すると、光照射前の掻き取り工程で凹部以外にインクの薄層を残し、凹部内のインク表面には実質的に凹みがないようにインクを除去すると上述の目的を達成できることを見いだした。
【０００９】
即ち、本発明は、表面に凹部が形成されている基材シートの該凹部に光硬化性インク硬化物が充填されているパターンシートの製造方法であって、
基材シートの凹部形成面に光硬化性インクを塗布する塗布工程、
凹部以外にある光硬化性インクを、そのインクの薄層が残るように除去する硬化前インク除去工程、
光照射により酸素暴露下で光硬化性インクを硬化する光照射工程、
光照射工程後、未硬化の光硬化性インクを除去する硬化後インク除去工程、
を有することを特徴とするパターンシートの製造方法を提供する。
【発明の効果】
【００１０】
本発明の方法によれば、光硬化性インクを使用し、基材シートに光硬化性インクを塗布した後、光照射前には凹部以外の光硬化性インクをその薄層が残る程度に除去するので、それにより凹部内のインク表面が凹むことはない。そして薄層として残したインクは光照射時の酸素阻害により光照射後にも未硬化インクとして残るが、光照射後に行うインクの除去では、この未硬化インクを容易に除去することができる。したがって、光照射前に凹部以外のインクを厳密に除去しなくても、凹部内にインク硬化物がその表面が凹むことなく充填され、凹部以外の部分には、インク硬化物も未硬化インクも残っていないパターンシートを容易に得ることができる。
【発明を実施するための最良の形態】
【００１１】
以下、図面を参照しつつ、本発明を詳細に説明する。なお、各図中、同一符号は、同一又は同等の構成要素を表している。
【００１２】
図１は、本発明の一実施例の方法を行う装置の説明図である。
【００１３】
本実施例は、表面に複数の凹部が形成されている基材シートとして、図２に示すように、その片面に断面略V字形の複数の溝１５がストライプ状に多数並設された透光性基材シート１０を使用し、その溝１５にインクを充填することにより、パターンシートとして、図３に示す光学シート１を製造する方法である。この光学シート１は、視野角制御フィルター、拡散性制御フィルター、コントラスト改善フィルター等として用いられる。
【００１４】
本実施例の方法では、図１に示すように、まず、溝１５の延設方向と基材シート１０の走行方向を略一致させた状態で、インク塗布装置３０により基材シート１０の溝形成面の略全面に光硬化性インク４０を塗布する塗布工程を行う。
【００１５】
ここで、基材シート１０としては、例えば、アクリル系樹脂、スチレン系樹脂、ポリカーボネート樹脂等の熱可塑性樹脂を用いて押出成形により製造したものを使用することができる。また、押出成形に代えて、透明シートと成型用金型との間に紫外線硬化樹脂を充填し、転写成形する方法（２Ｐ成形法（Photo Polymerization process））により製造したものでもよい。
【００１６】
本発明において、基材シート表面の凹部の形状には特に制限はないが、本実施例の基材シート１０では、光学シート１に要求される視野角や成形性の点から、断面略Ｖ字形の溝１５の深さＬ1と溝１５の幅Ｌ2 の比Ｌ1／Ｌ2 を２〜１０程度とする。溝１５のピッチは、光学シートに要求される高精細化と基材シート１０の成型用金型の耐久性や成形性の点から、５０〜５００μｍとすることが好ましい。また、基材シート１０の厚さは、溝１５の深さＬ1 の１．５〜３．５倍とすることが好ましい。
【００１７】
本発明において、凹部の断面形状としては、上述した実施例の略Ｖ字形の溝１５の他、Ｕ字形、多角形等でもよい。また、凹部の配列は、直線状、点線状、波線状、格子状であってもよい。このほか、凹部は、ランダムあるいは特定のパターンに配列された穴でもよい。
【００１８】
インク塗布装置３０としては、公知の手段を使用することができ、カーテンコータ、ロールコータ等をあげることができる。
【００１９】
光硬化性インク４０としては、光硬化性樹脂、特に、紫外線硬化性樹脂等をバインダとし、遮光性材料を含有したものを使用できる。インク粘度は、０．１〜２０Ｐａ・秒（２５℃、Ｅ型粘度計、０．５ｒｐｍ）が好ましい。これより低いとインク中に泡が発生して欠陥が形成される場合があり、反対に、インク粘度がこれより高いと、基材シート１０の溝１５内に十分に光硬化性インク４０を充填することが困難となる。
【００２０】
光硬化性インク４０中の遮光性材料としては、染料、カーボン粒子、有色顔料、白色顔料、光拡散材等を使用できる。基材シート１０の材料と遮光性材料との組み合わせによっては、基材シート１０が染色される場合があるので、遮光性材料としては、顔料やカーボン粒子が好ましい。遮光性材料が顔料やカーボン粒子である場合に、その好ましい粒径は１〜２０μｍである。これより小さいと遮光性が不十分となる場合があり、これより大きいと、粒子自身が異物のように働き、インク塗布装置３０や、後述するロールナイフのエッジ３３ａに詰まるなどの不具合を生じる場合がある。
【００２１】
基材シート１０に光硬化性インクを塗布した後は、溝１５以外の光硬化性インク４０を、その薄層を残して除去する硬化前インク除去工程を行う。そのために使用するインク除去手段３１としては、一般的なゴム製スキージ、金属性掻き取り刃、ゴムロール、金属ロール、ロールナイフ等を用いることができる。特に、図４に示すようなロールナイフ３３を使用することが好ましい。
【００２２】
ロールナイフ３３は、円柱ロールに、ロール幅方向に沿って溝を切り欠いた形状をしている。ロールナイフ３３は、一般的なゴム製スキージや金属性掻き取り刃と比較して剛性が高く、掻き取り部（エッジ３３ａ）がうねりにくいので掻き取りムラを少なくすることができる。また、エッジ３３ａが、円弧の一部である曲面と切欠部の平面である側面３３ｂとで構成されるので、溝１５へ光硬化性インクを充填する効果が高い。
【００２３】
ロールナイフ３３には、基材シート１０を挟んでバックアップロール３２等の支持部材を対峙させることが好ましい。
【００２４】
ロールナイフ３３とバックアップロール３２を用いて掻き取りを行うと、これらで基材シート１０に大きな押圧力をかけても、基材シート１０がたわむ、うねるなどの変形が生じにくいので、十分に掻き取りをすることができる共に、掻き取りムラを少なくすることができる。
【００２５】
インク除去手段３１と硬化手段５０の間には、必要に応じて、補助インク除去手段３５を設けても良い。補助インク除去手段３５としては、前述のインク除去手段３１と同様のものを用いることができる。
【００２６】
硬化前インク除去工程におけるインク除去の程度は、必ずしも図７（ｃ）に示したように、溝１５内の光硬化性インク４０の表面に実質的に凹みがなく、かつ溝１５以外の部分には光硬化性インク４０が残っていない状態に厳密に制御することは不要であり、溝１５以外にある光硬化性インク４０の薄層が残る程度とする。より具体的には、インク除去手段３１の基材シート１０に対する押圧力を、溝１５内の光硬化性インク４０の表面に凹みを生じさせない最小限の押圧力程度に調整すればよい。それにより、溝１５以外の部分には、光硬化性インク４０と基材シート１０との親和力により０．１〜３μｍ程度の薄層が残ることとなる。
【００２７】
次に、基材シート１０の凹部形成面に塗布した光硬化性インク４０を酸素暴露下で光照射し、インクの最表面には酸素阻害が起こるように硬化する光照射工程を行う。ここで光照射装置としては、光硬化性インクの硬化波長に応じた露光光を照射するものを使用し、光硬化性インクが紫外線硬化性インクの場合には、紫外線照射装置を使用する。
【００２８】
なお、光照射工程では、基材シート１０の凹部形成面に塗布した光硬化性インク４０の硬化が最表面以外は充分硬化されるように照射することが好ましい。
【００２９】
光照射工程後には、光照射後にもなお未硬化の光硬化性インクを除去する硬化後インク除去工程を行い、溝１５内にインク硬化物を残し、光学シート１を得る。
【００３０】
そのための硬化後インク除去手段６０としては、硬化前インク除去工程で用いるインク除去手段と同様とすることができるが、この場合のインク掻き取りの程度は、硬化前インク除去工程より大きくしたり、硬化後インク除去手段６０における刃先の固さを硬くしても良い。これにより、溝以外の部分に硬化インクが残っていた場合に、それを積極的に除去することができる。
【００３１】
硬化後インク除去工程に用いるインク除去手段としては、硬化前インク除去工程で用いるロールナイフ、スキージ等のインク除去手段の他、粘着ロール、粘着シート等を用いることができる。
【００３２】
なお、一般に、基材シートの溝にインクを充填した光学シートには、その保管や移動中の光学シートの表面を保護するために、保護シートを積層する工程や、保護シートと共に巻き取る巻取工程が行われる場合があるが、その場合の保護シートとして、粘着シートを使用し、その粘着面を光学シートのインクの塗布面側に向けて重ね合わせても良い。その後、この光学シートの使用時に、粘着シートを剥離することにより、未硬化状態で残存していたインクを光学シートから除去することができるので、本来の保護シートとインク除去手段としての機能を兼ねさせることができるので効率的である。
【００３３】
本発明の方法は、光学シートを始め、光硬化性インクの充填パターンを有する種々のパターンシートの製造に適用することができる。また、本発明の方法により製造した光学シートには、必要に応じて、その片面又は両面に、光拡散性粒子を分散させた光学シート、着色シート、防眩シート等を配置してもよい。
【００３４】
本発明の方法により得られた光学シートは、プラズマディスプレイ、液晶ディスプレイ等のディスプレイパネルの前面に装着して、あるいは背面投写型スクリーンとして、用いることができる。その場合、光学シートの装着方向は、外光コントラストの向上、視野角制御などの目的に応じて、インクを充填した溝を、観察者側に向けたり映像光源側に向けたりすればよい。また、光学シートは、液晶ディスプレイ等のバックライトの拡散性制御シートとして用いることができる。
【実施例】
【００３５】
透明な１２５μｍ厚ポリエチレンテレフタレート製フィルム（以下、ＰＥＴフィルムという）１２と成形用金型との間に、ウレタンアクリレート系紫外線硬化性樹脂（以下、２Ｐ樹脂という）を充填し、紫外線照射で硬化させることにより金型の凹凸を２Ｐ樹脂に転写成形する方法（２Ｐ成形法）によって、図５に示すように、断面略Ｖ字形の溝１５が複数並列している２Ｐ樹脂層１１とＰＥＴフィルム１２との積層体からなる基材シート１０を作製した。
【００３６】
ここで、基材シート１０の表面形状の寸法は次の通りである。
溝１５の深さＬ1 ：０．１５ｍｍ
溝１５の幅Ｌ2 ：０．０３ｍｍ
溝１５の底幅Ｌ3 ：０．００５ｍｍ
溝のピッチＬ4 ：０．１０ｍｍ
溝１５の底面とＰＥＴフィルムとの距離Ｌ5 ：０．０５ｍｍ
ＰＥＴフィルム１２の厚さＬ6 ：０．１２５ｍｍ
【００３７】
次に、図１に示した装置を用い、インク塗布装置３０として転写ロールコータを使用することにより基材シート１０の溝形成面に光硬化性インクを塗布し、以下の仕様のロールナイフ３３、バックアップロール３２、及びステンレスブレードからなる補助インク除去手段３５を用いて硬化前インク除去工程を行うことにより、溝１５のみに光硬化性の黒色インクを充填した。
【００３８】
ここで、黒色インクとしては、基材シート１０に用いたものとは異なる２Ｐ樹脂に平均粒径５μｍのカーボン粒子を３０ｗｔ％分散させたものを使用した。
【００３９】
次に、硬化手段５０として紫外線照射装置を用いて黒色インクを硬化させ、さらに以下の仕様のステンレスブレードからなる硬化後インク除去手段６０を用いて硬化後インク除去工程を行い、視野角制御シート１を得た。
【００４０】
ロールナイフ３３の仕様
鉄ロール（表面クロムメッキ）
半径：１２５ｍｍ
エッジ形状：図４、切欠部の側面３３ｂの高さＬr1＝５ｍｍ
【００４１】
バックアップロール３２の仕様
ゴムロール
ゴム硬度（ＪＩＳ  Ｋ６２５３に準ずる）：８０度
半径：１５０ｍｍ
【００４２】
基材シート１０に対するロールナイフ３３の押し圧：１０００Ｎ／ｍ
【００４３】
ステンレスブレード（補助インク除去手段３５，硬化後インク除去手段６０）の仕様
ステンレスブレード本体の厚み：０．２ｍｍ
ブレード先端角：３０度
ブレード傾き角：７０度
押し圧：１００Ｎ／ｍ
【００４４】
ライン速度：３ｍ／分
【００４５】
比較例１，２ 
実施例１と同様の基材シート１０を作製した。
【００４６】
次いで、硬化後インク除去工程を行わない以外は実施例１と同様にして溝１５のみに光硬化性の黒色インクを充填した。ただし、ロールナイフ３３の押し圧は１３００Ｎ／ｍ（比較例１）と８００Ｎ／ｍ（比較例２）の二水準とした。
【００４７】
評価
実施例１及び比較例１、２で作製した視野角制御シートのインクの凹み量を測定した。ここで、インクの凹み量は、図６に示すように、視野角制御シート１の上面と、溝に充填されたインク４０の表面で最も凹んでいる部分との距離Ｌ7 である。
【００４８】
また、実施例１及び比較例１、２の視野角制御シートを透過型液晶表示装置の前面に装着し、明室内で画面の明るさ、シートの外観及び外光コントラストを目視評価した。
【００４９】
結果を表１に示す。
【００５０】
【表１】
2009208023.tif 000003
【００５１】
比較例１の帯状ムラはインクの凹み量が場所により異なることによるものと推定される。
【００５２】
実施例１によると、溝におけるインクの充填状態について、掻き取りムラが少なく、また掻き取り残りも無く、インクの凹み量が少なかった。
【産業上の利用可能性】
【００５３】
本発明は、ディスプレイやスクリーンの視野角制御シート、拡散制御シート、コントラスト改善シート等の光学シートの製造技術として有用である。
【図面の簡単な説明】
【００５４】
【図１】実施例の方法を行う装置の説明図である。
【図２】基材シートの斜視図である。
【図３】光学シートの斜視図である。
【図４】ロールナイフの斜視図である。
【図５】実施例で用いた基材シートの断面図である。
【図６】インクの凹み量の説明図である。
【図７】掻き取り後の基材シートの断面図である。
【符号の説明】
【００５５】
１    光学シート（視野角制御シート）
１０    基材シート
１１    ２Ｐ樹脂層
１２    ＰＥＴフィルム
１５    溝
３０    インク塗布装置
３１    インク除去手段
３２    バックアップロール
３３    ロールナイフ
３３ａ  エッジ
３３ｂ  切欠部の側面
３５    補助インク除去手段
４０    光硬化性インク
５０    硬化手段
６０    硬化後インク除去手段
Ｌ1   溝の深さ
Ｌ2   溝の幅
Ｌ3   溝の底幅
Ｌ4   溝のピッチ
Ｌ5   溝の底面とＰＥＴフィルムとの距離
Ｌ6   ＰＥＴフィルムの厚さ
Ｌ7   凹み量
Ｌr1  ロールナイフの切欠部の側面の高さ
【図１】
2009208023.tif 000004
【図２】
2009208023.tif 000005
【図３】
2009208023.tif 000006
【図４】
2009208023.tif 000007
【図５】
2009208023.tif 000008
【図６】
2009208023.tif 000009
【図７】
2009208023.tif 000010